(57)【要約】【課題】  水銀放電ランプにおいて高い演色指数（「ＣＲＩ」）を達成するのに有用な蛍光体ブレンドを提供する。【解決手段】  蛍光体ブレンドは、各々が、ＵＶ電磁放射線を吸収し、可視光域において発光する蛍光体のグループのうちの１つから選択された少なくとも２つの蛍光体を含む。この蛍光体ブレンドを放電ガス放射線源に用いて、高い演色指数を有する光源を生成することができる。有利には、蛍光体ブレンドは、蛍光体（Ｔｂ，Ｙ，Ｌｕ，Ｌａ，Ｇｄ）x（Ａｌ，Ｇａ）yＯ12：Ｃｅ3+を含み、ここで、ｘは約２．８から３以下の範囲であり、ｙは約４から５以下の範囲である。【選択図】      図１
2005075867.tif 000002
【特許請求の範囲】
【請求項１】
各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｄ）ｘが約２．８から３以下の範囲であり、ｙが約４から５以下の範囲である（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、グループ（ｅ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（ｆ）３．５ＭｇＯ・０．５ＭｇＦ2・ＧｅＯ2：Ｍｎ4+のうちの１つから選択された少なくとも２つの蛍光体を含む蛍光体ブレンドであって、少なくとも２つの蛍光体が異なるグループから選択され、前記蛍光体ブレンドが、約２００ｎｍから約４００ｎｍの範囲の波長を有する電磁（「ＥＭ」）放射線を吸収可能であり、可視スペクトルの波長を有する光を発光可能であることを特徴とする蛍光体ブレンド。
【請求項２】
ｘが約２．８から３以下の範囲であり、ｙが約４から５以下の範囲である（Ｔｂ，Ｙ，Ｌｕ，Ｌａ，Ｇｄ）x（Ａｌ，Ｇａ）yＯ12：Ｃｅ3+と、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｄ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（ｅ）３．５ＭｇＯ・０．５ＭｇＦ2・ＧｅＯ2：Ｍｎ4+のうちの１つから選択された少なくとも１つの別の蛍光体とを含む蛍光体ブレンドであって、前記蛍光体ブレンドが、約２００ｎｍから約４００ｎｍの範囲の波長を有するＥＭ放射線を吸収可能であり、可視スペクトルの波長を有する光を発光可能であることを特徴とする蛍光体ブレンド。
【請求項３】
各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ｘが約２．８から３以下の範囲であり、ｙが約４から５以下の範囲である（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、並びにグループ（ｄ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+のうちの１つから選択された複数の蛍光体を含む蛍光体ブレンドであって、前記蛍光体のうちの少なくとも２つが異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする蛍光体ブレンド。
【請求項４】
各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、並びにグループ（ｃ）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4）3(Ｃｌ,Ｆ，ＯＨ）：Ｅｕ2+，Ｍｎ2+，Ｓｂ3+のうちの１つから選択された蛍光体を含む蛍光体ブレンドであって、ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする蛍光体ブレンド。
【請求項５】
各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｃ）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、並びにグループ（ｄ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+のうちの１つから選択された蛍光体を含む蛍光体ブレンドであって、ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする蛍光体ブレンド。
【請求項６】
各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、グループ（ｃ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（ｄ）３．５ＭｇＯ・０．５ＭｇＦ2・ＧｅＯ2：Ｍｎ4+のうちの１つから選択された蛍光体を含む蛍光体ブレンドであって、ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする蛍光体ブレンド。
【請求項７】
各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、並びにグループ（ｃ）３．５ＭｇＯ・０．５ＭｇＦ2・ＧｅＯ2：Ｍｎ4+のうちの１つから選択された蛍光体を含む蛍光体ブレンドであって、ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする蛍光体ブレンド。
【請求項８】
（ａ）ガス放電源と、
（ｂ）各々がグループ（１）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（２）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（３）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（４）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、グループ（５）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（６）３．５ＭｇＯ・０．５ＭｇＦ2・ＧｅＯ2：Ｍｎ4+のうちの１つから選択された少なくとも２つの蛍光体を含む蛍光体ブレンドと、
を含み、
ｘが約２．８から３以下の範囲であり、ｙが約４から５以下の範囲であり、少なくとも２つの蛍光体が異なるグループから選択され、前記蛍光体ブレンドが、前記ガス放電源により放出され、約２００ｎｍから約４００ｎｍの範囲の波長を有するＥＭ放射線を吸収可能であり、可視スペクトルの波長を有する光を発光可能であることを特徴とする光源。
【請求項９】
（ａ）ガス放電源と、
（ｂ）（Ｔｂ，Ｙ，Ｌｕ，Ｌａ，Ｇｄ）x（Ａｌ，Ｇａ）yＯ12：Ｃｅ3+と、グループ（１）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（２）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（３）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（４）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（５）３．５ＭｇＯ・０．５ＭｇＦ2・ＧｅＯ2：Ｍｎ4+のうちの１つから選択された少なくとも１つの他の蛍光体とからなる蛍光体ブレンドと、
を含み、
ｘが約２．８から３以下の範囲であり、ｙが約４から５以下の範囲であり、前記蛍光体ブレンドが、前記ガス放電源により放出され、約２００ｎｍから約４００ｎｍの範囲の波長を有するＥＭ放射線を吸収可能であり、可視スペクトルの波長を有する光を発光可能であることを特徴とする光源。
【請求項１０】
（ａ）ガス放電源と、
（ｂ）各々が、グループ（１）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（２）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（３）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、並びにグループ（４）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+のうちの１つから選択された複数の蛍光体を含む蛍光体ブレンドと、
を含み、
ｘが約２．８から３以下の範囲であり、ｙが約４から５以下の範囲であり、前記蛍光体のうちの少なくとも２つが異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする光源。
【請求項１１】
（ａ）ガス放電源と、
（ｂ）各々が、グループ（１）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（２）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、並びにグループ（３）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4）3(Ｃｌ,Ｆ，ＯＨ）：Ｅｕ2+，Ｍｎ2+，Ｓｂ3+のうちの１つから選択された複数の蛍光体を含む蛍光体ブレンドと、
を含み、
ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする光源。
【請求項１２】
（ａ）ガス放電源と、
（ｂ）各々が、グループ（１）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（２）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（３）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、並びにグループ（４）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+のうちの１つから選択された蛍光体を含む蛍光体ブレンドと、
を含み、
ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする光源。
【請求項１３】
（ａ）ガス放電源と、
（ｂ）各々が、グループ（１）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（２）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5(ＰＯ4)3(Ｃｌ,Ｆ，ＯＨ)：Ｅｕ2+，Ｍｎ2+，Ｓｂ3+、グループ（３）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（４）３．５ＭｇＯ・０．５ＭｇＦ2・ＧｅＯ2：Ｍｎ4+のうちの１つから選択された蛍光体を含む蛍光体ブレンドと、
を含み、
ｘが約２．８から３以下の範囲であり、ｙが約４から５以下の範囲であり、少なくとも２つの蛍光体が異なるグループから選択され、前記蛍光体ブレンドが、約２００ｎｍから約４００ｎｍの範囲の波長を有するＥＭ放射線を吸収可能であり、可視スペクトルの波長を有する光を発光可能であることを特徴とする光源。
【発明の詳細な説明】
【技術分野】
【０００１】
本発明は、放電ランプに用いるための蛍光体ブレンドに関する。特に、本発明は、水銀放電ランプにおいて高い演色指数（「ＣＲＩ」）を達成するのに有用な蛍光体ブレンドに関する。本発明はまた、高いＣＲＩの蛍光灯にも関する。
【背景技術】
【０００２】
蛍光体は、電磁スペクトルの一部分における放射線エネルギーを吸収し、該電磁スペクトルの別の部分におけるエネルギーを放出する発光材料である。１つの重要な分類の蛍光体は、非常に高い化学純度及び制御された組成をもつ結晶性無機化合物であり、これらは、有効な蛍光材料に変換するために、少量の他の元素（「活性剤」と呼ばれる）が添加されてきた。活性剤とホスト無機化合物の正しい組み合わせを用いて、発光色を制御することができる。最も有用で周知の蛍光体は、可視域外の電磁放射線による励起に応答して電磁スペクトルの可視部分における放射線を放出する。周知の蛍光体は、水銀蒸気放電ランプにおいて、励起された水銀蒸気が放出した紫外（「ＵＶ」）放射線を可視光に変換するために用いられてきた。他の蛍光体としては、電子（陰極線管に用いられる）又はＸ線（例えば、Ｘ線検知システムにおけるシンチレータ）によって励起される際に可視光を発光することができる。
【０００３】
蛍光体を用いる照明装置の効率は、励起放射線の波長と放出された放射線の波長との差が縮まるにつれて大きくなる。低圧水銀放電ランプ（一般に蛍光灯としても知られる）においては、放電により励起された水銀原子は、基底状態に戻る際に、主として２５４ｎｍの波長を有するＵＶ放射線を放出する（１８５ｎｍの波長を有する放出された放射線の約１２％）。水銀放電ランプについての理想的な蛍光体は、２５４ｎｍ及び１８５ｎｍの放射線を強力に吸収し、吸収された放射線を効率的に変換するものである。従って、できるだけ２５４ｎｍに近い波長を有する放射線によって励起されることになるこれらのランプのための蛍光体を生成する努力がなされてきた。典型的には、太陽光に似せた白色光を生成するために、低圧水銀放電ランプ内において３つ又は４つの蛍光体が含まれる。異なるブレンドの蛍光体は、異なる色温度を有する蛍光灯を生成することができる。光源の色温度は、問題となる光源に最も近い色整合を有する黒体源の温度をいう。典型的には、色整合は、従来のＣＩＥ（国際照明委員会、Ｃｏｍｍｉｓｓｉｏｎ  Ｉｎｔｅｒｎａｔｉｏｎａｌ  ｄｅ  ｌ’Ｅｃｌａｉｒａｇｅ）色度図上で示され比較される。例えば、「Ｅｎｃ
ｙｃｌｏｐｅｄｉａ ｏｆ Ｐｈｙｓｉｃａｌ Ｓｃｉｅｎｃｅ ａｎｄ Ｔｅｃｈｎｏｌｏｇｙ」、第７巻、２３０〜２３１頁（Ｒｏｂｅｒｔ Ａ． Ｍｅｙｅｒｓ編、１９８７年）を参照されたい。一般に、色温度が上昇するにつれて、光はより青くなる。色温度が低下するにつれて、光は赤く見える。典型的な白熱灯は、約２７００Ｋの色温度を有し、一方、蛍光灯は、３０００Ｋから６５００Ｋの範囲の色温度を有する。光源を示す点が正確にＣＩＥ色度図の黒体軌跡上にない場合には、該光源は、平均的な人間の目にはほとんど同じ色に見える黒体軌跡上の温度である相関色温度を有する。
【発明の開示】
【発明が解決しようとする課題】
【０００４】
色温度に加えて、演色指数（「ＣＲＩ」）も、光源の別の重要な特性である。ＣＲＩは、問題となる光源を用いて測定したときの一組の標準顔料の見かけの色を標準光源における場合と比較したひずみ度合いを示す尺度である。ＣＲＩは、放射光のスペクトル・エネルギー分布によって決まり、例えば、標準光源に対して問題となる光源によって生成された三刺激値として定量化される、色のシフトを計算することによって決定することができる。低いＣＲＩを有するランプによる照射のもとでは、物体は人間の目には自然に見えない。従って、より優れた光源は、１００に近いＣＲＩを有する。典型的には、色温度が５０００Ｋを下回る場合には、用いられる標準光源は適切な温度の黒体である。色温度が５０００Ｋを上回る場合には、通常、太陽光が標準光源として用いられる。白熱灯のような比較的連続した出力スペクトルを有する光源は、通常高いＣＲＩを有し、例えば、１００に等しいか又はこれに近いＣＲＩを有する。高圧放電ランプのような多重線出力スペクトルを有する光源は、一般に約５０から８０の範囲にわたるＣＲＩを有する。蛍光灯は、典型的には７５から８５の範囲のＣＲＩを有する。通常、蛍光灯は白熱灯より高い色温度を有するが、ＣＲＩは白熱灯よりも低い。一般的な照明用途において、４０００Ｋから６０００Ｋの範囲、すなわち蛍光灯の色温度の範囲の色温度を有する光源を提供することが望ましい。従って、より高いＣＲＩを有しながら、典型的な白熱灯よりも高い色温度を維持する蛍光灯を提供することが非常に望ましい。更に、２５４ｎｍに近い領域において励起可能であり、可視域において発光し、色温度及びＣＲＩのような調整可能な特性を有する光源を設計するために柔軟に用いることができる蛍光体組成物を提供することについての必要性が引き続きある。
【課題を解決するための手段】
【０００５】
本発明は、約２００ｎｍから約４００ｎｍの範囲の波長を有する電磁（「ＥＭ」）放射線によって励起可能であり、約４９０ｎｍから約７７０ｎｍの波長域の可視光を効率的に発光する蛍光体ブレンドを提供する。本発明の蛍光体ブレンドは、各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｄ）ｘが約２．８から３以下の範囲であり、ｙが約４から５以下の範囲である（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5（ＰＯ4）3（Ｃｌ，Ｆ，ＯＨ）：Ｅｕ2+，Ｍｎ2+，Ｓｂ3+、グループ（ｅ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、グループ（ｆ）３．５ＭｇＯ・０．５ＭｇＦ2・ＧｅＯ2：Ｍｎ4+のうちの１つから選択された少なくとも２つの蛍光体の混合物を含む。これらの蛍光体を適切な割合で混合することにより、可視スペクトルにおいて広範囲の色をもたらすスペクトル複合体を生成することができる。
【０００６】
本発明の１つの態様において、蛍光体ブレンドは、ｘ及びｙが上記で定められたものである（Ｔｂ，Ｙ，Ｌｕ，Ｌａ，Ｇｄ）x（Ａｌ，Ｇａ）yＯ12：Ｃｅ3+と、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｄ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、グループ（ｅ）３．５ＭｇＯ・０．５ＭｇＦ2・ＧｅＯ2：Ｍｎ4+のうちの１つから選択された少なくとも１つの別の蛍光体とを含む。
【０００７】
光源は、本発明の蛍光体ブレンドを含む。この光源は、約２７００Ｋから約６５００Ｋの範囲の相関色温度（「ＣＣＴ」）と、約８０から約１００の範囲のＣＲＩとを有する。蛍光体ブレンドは、光源内に含まれる、放電により放出された放射線によって励起可能であり、約４９０ｎｍから約７７０ｎｍの波長を有する可視ＥＭを放出する。
【０００８】
本発明の１つの態様において、光源は、水銀放電ランプである。
【０００９】
本発明の他の態様、利点及び顕著な特徴は、添付図面と関連して本発明の実施形態を開示する以下の詳細な説明を読むことにより明らかになるであろう。
【発明を実施するための最良の形態】
【００１０】
本発明は、ＵＶ域（約２００ｎｍから約４００ｎｍまで）の波長を有するＥＭ放射線によって励起可能であり、約４９０ｎｍから約７７０ｎｍまでの波長域の可視光を効率的に放射する慣用な蛍光体ブレンドを提供するものである。「ＥＭ放射線」又は「放射線」及び「光」という用語は、ここでは互換的に使用される。励起放射線の大部分は、約２５０ｎｍから約３５０ｎｍまでの範囲の波長を有することが好ましく、約２５０ｎｍから約３００ｎｍの範囲の波長を有することがより好ましい。特に、本発明の蛍光体ブレンドは、約２７００Ｋから約６５００Ｋまでの範囲のＣＣＴと、約８０から約１００までの範囲のＣＲＩとを有する光源を生成するために、ＵＶを放射するガス放電に有利に用いられる。蛍光灯のＣＣＴを調整して、該蛍光灯のＣＲＩが従来の蛍光灯よりも増大するように、本発明の蛍光体ブレンドを配合することができる。
【００１１】
本発明の蛍光体ブレンドは、各々が、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｄ）（Ｔｂ，Ｙ，Ｌｕ，Ｌａ，Ｇｄ）x（Ａｌ，Ｇａ）yＯ12：Ｃｅ3+、及び（Ｂａ，Ｓｒ，Ｃａ）5（ＰＯ4）3（Ｃｌ，Ｆ，ＯＨ）：Ｅｕ2+，Ｍｎ2+，Ｓｂ3+、グループ（ｅ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、並びにグループ（ｆ）３．５ＭｇＯ・０．５ＭｇＦ2・ＧｅＯ2：Ｍｎ4+のうちの１つから選択された少なくとも２つの蛍光体の混合物を含み、ここで、ｘは約２．８から３以下の範囲であり、ｙは約４から５以下、好ましくは約４．５から５以下、より好ましくは約４．６から５以下の範囲である。これらの蛍光体を適切な割合で混合することにより、可視スペクトルに広範囲の色をもたらすスペクトル複合体を生成することができる。１つの実施形態において、各々の蛍光体ブレンドは、上述の異なるグループから選択される。この開示において、括弧内に含まれ、コンマによって分離された一連の元素、又は元素及び元素のグループは、これらの元素、又は元素及び元素のグループが、結晶格子内で置き換え可能であることを意味する。従って、一連の中の１つの元素を同じ一連の中の別の元素と部分的に置き換えることができる。式中のコロンに続く１つ又は複数のイオンは、蛍光体における１つ又は複数の活性剤イオンを示す。活性剤イオンは、典型的には、低濃度で存在する。典型的な活性剤濃度は、約２０モルパーセントより低く、多くは約１０モルパーセントより低い。蛍光体の各グループは、それぞれ約４００ｎｍから５００ｎｍ、４５０ｎｍから５２０ｎｍ、５２０ｎｍから５８０ｎｍ、５５０ｎｍから６００ｎｍ、６００ｎｍから６５０ｎｍ、及び６４０ｎｍから７００ｎｍの範囲の発光ピーク波長を有する可視スペクトルの一部分において主として発光する。例えば、白色光は、（１）グループ（ａ）又は（ｂ）から選択された少なくとも１つの蛍光体とグループ（ｄ）から選択された少なくとも１つの蛍光体、或いは（２）グループ（ａ）又は（ｂ）と、（ｃ）と、（ｅ）との各々から選択された蛍光体を含む蛍光体ブレンドを与えることによって、低圧水銀放電ランプのようなＵＶ源から得ることができる。
【００１２】
これらの蛍光体を適切な割合で混合することにより、高視感度（入力電気エネルギーのワット当たりのルーメンによって定義される）を有する所望のＣＣＴ及びＣＲＩをもたらす、ブレンドの複合発光スペクトルを生成することができる。ＣＩＥ色度図の黒体軌跡に近い座標を有する白色光を発光するように、蛍光体ブレンドの組成を選択することができる。一般的な照明用途においては、約３０００Ｋから約６０００Ｋまでの範囲のＣＣＴを有する光源を提供することが望ましい。この必要性は、白熱灯よりもエネルギー効率が良い蛍光灯によって概ね満足された。しかしながら、これらのランプは、一般的に約７５から約８５までの範囲のＣＲＩを有する。従って、これらのランプによって照射される物体が人間の目により自然に見えるように、より高いＣＲＩを有するこの範囲のＣＣＴの蛍光灯を提供することが非常に望ましい。本発明の蛍光体ブレンドを低水銀放電のようなＵＶ放射線源に組み入れることによって、こうした光源を得ることができる。表１から表４までは、それぞれ約２７００Ｋ、３０００Ｋ、３５００Ｋ及び４０００ＫのＣＣＴと、８５よりも高いＣＲＩ（実施例２を除く）とを有する光源を生成するように、本発明の異なる蛍光体ブレンドを低圧水銀放電ランプに組み入れたシミュレーション結果を示すものである。表１から表４までにおいて、個々の蛍光体の各々についての数値は、個々の蛍光体からの発光が特定のＣＣＴ、ＣＲＩ、発光出力及びＣＩＥ図上の（ｘ，ｙ）座標を結果として得るために寄与するものである複合スペクトルの割合を示しており、該数値はブレンド内の個々の蛍光体についての物理的比率ではない。
【００１３】
【表１】
2005075867.tif 000003
【００１４】
【表２】
2005075867.tif 000004
【００１５】
【表３】
2005075867.tif 000005
【００１６】
【表４】
2005075867.tif 000006
【００１７】
白色光に加えて、適切な割合を用いて、上で開示されたグループから選択された個々の蛍光体を含む蛍光体の他のブレンドから他の色の光を生成することができる。
【００１８】
１つの好ましい実施形態において、蛍光体ブレンドは、ｘ及びｙが上記で定められたものである（Ｔｂ，Ｙ，Ｌｕ，Ｌａ，Ｇｄ）x（Ａｌ，Ｇａ）yＯ12：Ｃｅ3+と、グループ（ａ）（Ｂａ，Ｓｒ，Ｃａ）5（ＰＯ4）3（Ｃｌ，Ｆ，ＯＨ）：Ｅｕ2+、（Ｂａ，Ｓｒ，Ｃａ）ＭｇＡｌ10Ｏ17：Ｅｕ2+、及び（Ｂａ，Ｓｒ，Ｃａ）ＢＰＯ5：Ｅｕ2+、グループ（ｂ）Ｓｒ4Ａｌ14Ｏ25：Ｅｕ2+、ＢａＡｌ8Ｏ13：Ｅｕ2+、２ＳｒＯ・０．８４Ｐ2Ｏ5・０．１６Ｂ2Ｏ3：Ｅｕ2+，ＭｇＷＯ4，ＢａＴｉＰ2Ｏ8、（Ｂａ，Ｓｒ，Ｃａ）ＭｇＡｌ10Ｏ17：Ｅｕ2+，Ｍｎ2+、及び（Ｂａ，Ｓｒ，Ｃａ）5（ＰＯ4）3（Ｃｌ，Ｆ，ＯＨ）：Ｓｂ3+、グループ（ｃ）ＬａＰＯ4：Ｃｅ3+，Ｔｂ3+、ＣｅＭｇＡｌ11Ｏ19：Ｔｂ3+、ＧｄＭｇＢ5Ｏ10：Ｃｅ3+，Ｔｂ3+，Ｍｎ2+、及びＧｄＭｇＢ5Ｏ10：Ｃｅ3+，Ｔｂ3+、グループ（ｄ）（Ｙ，Ｇｄ，Ｌａ，Ｌｕ，Ｓｃ）2Ｏ3：Ｅｕ3+、（Ｙ，Ｇｄ，Ｌａ，Ｉｎ，Ｌｕ，Ｓｃ）ＢＯ3：Ｅｕ3+、（Ｙ，Ｇｄ，Ｌａ）（Ａｌ，Ｇａ）Ｏ3：Ｅｕ3+、（Ｂａ，Ｓｒ，Ｃａ）（Ｙ，Ｇｄ，Ｌａ，Ｌｕ）2Ｏ4：Ｅｕ3+、（Ｙ，Ｇｄ）Ａｌ3Ｂ4Ｏ12：Ｅｕ3+、単斜晶Ｇｄ2Ｏ3：Ｅｕ3+、（Ｇｄ，Ｙ）4（Ａｌ，Ｇａ）2Ｏ9：Ｅｕ3+、（Ｃａ，Ｓｒ）（Ｇｄ，Ｙ）3（Ｇｅ，Ｓｉ）Ａｌ3Ｏ9：Ｅｕ3+、（Ｓｒ，Ｍｇ）3（ＰＯ4）2：Ｓｎ2+、及びＧｄＭｇＢ5Ｏ10：Ｃｅ3+，Ｍｎ2+、グループ（ｅ）３．５ＭｇＯ・０．５ＭｇＦ2・ＧｅＯ2：Ｍｎ4+のうちの１つから選択された少なくとも１つの別の蛍光体とを含む。
【００１９】
ｘ及びｙが上で定められた（Ｔｂ，Ｙ，Ｌｕ，Ｌａ，Ｇｄ）x（Ａｌ，Ｇａ）yＯ12：Ｃｅ3+（「ＴＡＧ：Ｃｅ」）は、この蛍光体が長期にわたって発光効率の維持を示したことから、イエローオレンジ色の成分が望まれる場合には蛍光体ブレンドの成分として有利に用いられる。図１４は、長期にわたる実験における単一の色（ブルーグリーンからイエローまでの範囲）の低圧水銀蛍光灯の発光効率を示す。ＴＡＧ：Ｃｅ蛍光体を有するランプは、識別可能な発光効率の損失を示さなかったが、Ｙ3Ａｌ5Ｏ12：Ｃｅ3+を有するものは、２０パーセントを超える発光効率の損失を示した。
【００２０】
蛍光体ブレンドは、応分の個々の選択された蛍光体を完全に混合することによって作ることができる。このような混合は、従来の混合装置で実行することができる。更に、この混合物を実質的に所望の粒子寸法に更にミル加工又は粉砕し、照明装置に組み入れことができる。何らかの従来の固体反応によって、個々の蛍光体を作ることができる。例えば、所望の元素の酸化物及び／又は塩の適切な量を共に完全に混合する。その量は、蛍光体の最終の所望の組成を達成するように選択される。混合物を９００℃より高い温度のような適切な高温で燃焼させて、酸化物又は塩の先駆体を所望の化合物に分解する。この燃焼は、蛍光体に応じて酸化又は還元雰囲気内で行うことができる。燃焼雰囲気は、他の気体をドープすることもできる。例えば、ハロリン酸塩蛍光体の場合には、ハロゲンガス・ドープ剤を必要とすることができる。２つ又はそれ以上の温度段階をつけて燃焼を行うことができ、各々の段階を異なる雰囲気内で実行してもよい。
【００２１】
或いは、このような酸化物及び／又は塩を鉱酸又は有機酸に溶解することによって、所望の元素の酸化物及び／又は塩の酸性溶液を準備する。水酸化アンモニウム又はアミンの溶液を酸性溶液の中にゆっくりと加え、沈殿が完了するまで選択された元素の化合物を沈殿させる。通常は、この段階は溶液の混合物のｐＨが８を超えて上昇したときに完了する。この沈殿物を濾過して洗浄し、空気中で乾燥させる。乾燥した沈殿物を上述のように燃焼させる。
【００２２】
白色光発光装置
選択された蛍光体ブレンドを２５０ｎｍから３００ｎｍの波長域のＵＶ放射線を生成する水銀放電ランプのようなガス放電装置に組み入れることにより、電気的エネルギーを効率的に用いる白色光源がもたらされる。例えば、蛍光体ブレンドを、約４マイクロメートルより小さい、好ましくは約２マイクロメートルより小さい粒子寸法までミル加工又は粉砕することができる。次に、従来の方法でなされるように、放電ランプ管の内面に蛍光体ブレンドを加える。光散乱粒子を蛍光体ブレンドに添加して、光抽出を改善させ及び／又は吸収されないＵＶ放射線の望ましくない漏れを減少させることができる。ブレンド内の蛍光体の個々の量を調整することによって、発光デバイスのＣＣＴが調整される。例えば、４００ｎｍから５２０ｎｍの範囲のピーク発光を有する蛍光体の量を増加させることによって、高いＣＣＴが達成される。一方、６００ｎｍから７００ｎｍの範囲の発光を有する蛍光体の量を増加させることによって、低いＣＣＴが達成される。
【００２３】
ここでは、様々な実施形態が説明されるが、当業者であれば、様々な元素の組み合わせ、変形、均等又は改善を行うことができ、これらもまた添付の特許請求の範囲に定義された本発明の範囲内にあることが、本明細書から理解されるであろう。
【図面の簡単な説明】
【００２４】
【図１】２５４ｎｍのＵＶ励起下のＢａＡｌ8Ｏ13：Ｅｕ2+の発光スペクトル。
【図２】２５４ｎｍのＵＶ励起下のＢａＭｇＡｌ10Ｏ17：Ｅｕ2+，Ｍｎ2+の発光スペクトル。
【図３】２５４ｎｍのＵＶ励起下のＹ4Ａｌ2Ｏ9：Ｅｕ3+の発光スペクトル。
【図４】２５４ｎｍのＵＶ励起下のＣａＹ3ＡｌＧｅＯ9：Ｅｕ3+の発光スペクトル。
【図５】２５４ｎｍのＵＶ励起下の単斜晶Ｇｄ2Ｏ3：Ｅｕ3+の発光スペクトル。
【図６】２５４ｎｍのＵＶ励起下のＧｄＭｇＢ5Ｏ10：Ｃｅ3+，Ｍｎ2+の発光スペクトル。
【図７】２５４ｎｍのＵＶ励起下の（Ｙ0.9Ｅｕ0.1）Ａｌ3Ｂ4Ｏ12の発光スペクトル。
【図８】２５４ｎｍのＵＶ励起下の（Ｙ0.9Ｅｕ0.1）ＡｌＯ3の発光スペクトル。
【図９】２５４ｎｍのＵＶ励起下の（Ｙ0.4Ｇｄ0.35Ｌａ0.1）ＢＯ3の発光スペクトル。
【図１０】２５４ｎｍのＵＶ励起下のＹ2Ｏ3：Ｅｕ3+の発光スペクトル。
【図１１】青色可視光の励起下の（Ｔｂ0.97Ｃｅ0.03）3Ａ14.9Ｏ12の発光スペクトル。
【図１２】２５４ｎｍのＵＶ励起下のＣａ5（ＰＯ4）3Ｆ：Ｅｕ2+，Ｍｎ2+及びＣａ5（ＰＯ4）3Ｃｌ：Ｅｕ2+，Ｍｎ2+の発光スペクトル。
【図１３】２５４ｎｍのＵＶ励起下のＳｒ（Ｙ1.85Ｅｕ0.15）Ｏ4の発光スペクトル。
【図１４】長期使用にわたってブルーグリーンからイエローの範囲で発光する単一の蛍光体を有するランプの発光効率の保持を示す図。
【図１】
2005075867.tif 000007
【図２】
2005075867.tif 000008
【図３】
2005075867.tif 000009
【図４】
2005075867.tif 000010
【図５】
2005075867.tif 000011
【図６】
2005075867.tif 000012
【図７】
2005075867.tif 000013
【図８】
2005075867.tif 000014
【図９】
2005075867.tif 000015
【図１０】
2005075867.tif 000016
【図１１】
2005075867.tif 000017
【図１２】
2005075867.tif 000018
【図１３】
2005075867.tif 000019
【図１４】
2005075867.tif 000020
【外国語明細書】
2005075867000001.pdf